(57)【要約】【課題】下地の基材の質感を生かした上で、一種以上の透明乃至半透明のオーバーレイ紙を重ね合わせることにより、鮮やかな色彩に優れた意匠性を有する硬化性樹脂積層板を提供することにある。【解決手段】基材層１面に積層される少なくとも熱硬化性樹脂が含浸された透明乃至半透明の化粧紙層２面に表面保護層として硬化一体化されて積層される熱硬化性樹脂が含浸されたオーバーレイ紙層３からなる硬化性樹脂積層板において、前記オーバーレイ紙層３が、透明熱硬化性樹脂の含浸により無着色透明化乃至無着色半透明化されたオーバーレイ紙、又は／及び透明着色顔料を添加した透明熱硬化性樹脂の含浸により着色透明化乃至着色半透明化されたオーバーレイ紙により構成され、前記基材層１の表面が、透明乃至半透明の前記化粧紙層２とオーバーレイ紙層３とを透して表面側から透視可能とされている。【選択図】図３
2006289712.tif 000002
【特許請求の範囲】
【請求項１】
基材層面に、少なくとも熱硬化性樹脂が含浸された透明乃至半透明の化粧紙層を介して表面保護層として硬化一体化して積層される熱硬化性樹脂を含浸したオーバーレイ紙層からなる硬化性樹脂積層板において、前記オーバーレイ紙層が、透明熱硬化性樹脂の含浸により無着色透明化乃至無着色半透明化されたオーバーレイ紙、又は／及び透明着色顔料を添加した透明熱硬化性樹脂の含浸により着色透明化乃至着色半透明化されたオーバーレイ紙により構成され、前記基材層の表面が、透明乃至半透明の前記化粧紙層とオーバーレイ紙層とを透して表面側から透視可能とされていることを特徴とする硬化性樹脂積層板。
【請求項２】
請求項１記載の硬化性樹脂積層板において、前記オーバーレイ紙層は、前記化粧紙層上に前記オーバーレイ紙を１枚乃至それ以上積層することにより構成されていることを特徴とする硬化性樹脂積層板。
【請求項３】
請求項１又は２記載の硬化性樹脂積層板において、前記オーバーレイ紙層は、同一色調又は異なる色調の前記オーバーレイ紙により構成されていることを特徴とする硬化性樹脂積層板。
【請求項４】
請求項１乃至３のいずれか１項記載の硬化性樹脂積層板において、前記オーバーレイ紙は、総重量１００重量部のパルプに対して、３〜２０重量部の透明着色顔料が添加されていることを特徴とする硬化性樹脂積層板。
【請求項５】
請求項１乃至４のいずれか１項記載の硬化性樹脂積層板において、前記オーバーレイ紙は、一種以上の透明着色顔料により混色着色されていることを特徴とする硬化性樹脂積層板。
【発明の詳細な説明】
【技術分野】
【０００１】
本発明は、携帯ゲーム機、携帯電話、パソコンなどの情報機器端末用などの産業資材用の積層板、または住宅等の建築物の壁面や建具等の内装材、家具、什器、機器筺体等に使用するための積層板などの鮮やかな色彩を持った硬化性樹脂積層板に関する。
【背景技術】
【０００２】
従来、家具材や内装材等の用途に使用する積層板としては、合板等の木質系基材や珪酸カルシウム板等の無機質系基材、金属系基材又は合成樹脂系基材等、用途に応じて各種の基材を使用して、その表面に直接、印刷を施してなるダイレクトプリント積層板や、転写箔を使用して絵柄を転写形成してなる転写積層板がある。
【０００３】
また、上記のように家具材や内装材等の用途に使用する積層板としては、紙又は合成樹脂フィルム等に印刷を施した化粧紙又は化粧シートを貼着してなるラミネート積層板や、チタン紙等に印刷を施した上でメラミン樹脂又はジアリルフタレート樹脂等の熱硬化性樹脂を含浸したものを重ねて、熱圧にて一体形成するか、又は印刷チタン紙を貼り合わせた上に不飽和ポリエステル樹脂等の熱硬化性樹脂層を形成してなる熱硬化性樹脂板等が知られている。
【０００４】
上記ダイレクトプリント積層板は、各種基材を使用して、その表面に直接印刷を施すために、その製造工程は簡略であるものの、例えば、硬質平板状で、しかもその表面に凹凸を有するような基材は、印刷適性が劣るので、意匠性に優れた積層板を得ることが困難である。
【０００５】
また、転写積層板は、印刷の対象である転写箔基材が柔軟な合成樹脂フィルム等であるので、印刷の意匠性の面では改善されるが、これも表面に凹凸を有する基材への転写は、必ずしも容易ではない。また、これらは何れも、表面がインキ等の絵柄層であるから、耐摩耗性や耐溶剤性等の表面物性が十分ではない。
【０００６】
また、ラミネート積層板は、紙系の化粧紙の場合には強度が劣るので、粘着テープ耐性や耐摩耗性等に難点がある。合成樹脂フィルムを使用した化粧シートの場合にも、印刷に適した合成樹脂フィルムは、一般に柔軟な熱可塑性樹脂からなるので、耐溶剤性や耐汚染性、耐熱性、耐摩耗性等の表面物性が必ずしも十分ではない。また、無機質系基材等の不燃性基材を使用したものにあっては、可燃性の化粧紙や化粧シートの貼り付けによって不燃性が損なわれてしまうという問題点もある。
【０００７】
これらに対し、硬化性樹脂積層板は、絵柄の印刷を印刷適性の優れたチタン紙に行うので、美麗な絵柄の意匠性の付与が容易であり、また、該チタン紙に熱硬化性樹脂が含浸されて、基材とともに硬化一体化しているので、十分な層間強度や基材との接着性が得られるものである。しかも、表面が熱硬化性樹脂であるので、耐溶剤性や耐汚染性、耐熱性、耐摩耗性等の表面物性の面でも、非常に優れた性能が得られ、また、熱硬化性樹脂は一般に耐熱性や難燃性にも優れるので、不燃性基材の不燃性が著しく損なわれることがない等、多くの利点を有するものである。
【０００８】
従来の硬化性樹脂積層板では、印刷用原紙としては、上記した様に一般にチタン紙が使用されている。これは、熱硬化性樹脂の含浸性とともに、印刷した絵柄の意匠性が基材表面の色調や濃淡等によって減殺されないための隠蔽性を考慮したものである。しかしながらこれがために、却って下地の基材の質感を生かした意匠の硬化性樹脂積層板は得られて
いなかった。また、チタン紙の原紙に顔料を添加するために、鮮やかな色の積層板が手に入らなかった。（特許文献１、２）
以下に、本発明に関連する公知の特許文献を記載する。
【特許文献１】特開平５−３１８６６９号公報
【特許文献２】特許第３１９８９５２号公報
【発明の開示】
【発明が解決しようとする課題】
【０００９】
本発明は前記問題点を解決するためになされたものであり、その課題とするところは、下地の基材の質感を生かした上で、一種以上の透明乃至半透明のオーバーレイ紙を重ね合わせることにより、鮮やかな色彩に優れた意匠性を有する硬化性樹脂積層板を提供することにある。
【課題を解決するための手段】
【００１０】
本発明の請求項１に係る発明は、基材層面に、少なくとも熱硬化性樹脂が含浸された透明乃至半透明の化粧紙層を介して表面保護層として硬化一体化して積層される熱硬化性樹脂を含浸したオーバーレイ紙層からなる硬化性樹脂積層板において、前記オーバーレイ紙層が、透明熱硬化性樹脂の含浸により無着色透明化乃至無着色半透明化されたオーバーレイ紙、又は／及び透明着色顔料を添加した透明熱硬化性樹脂の含浸により着色透明化乃至着色半透明化されたオーバーレイ紙により構成され、前記基材層の表面が、透明乃至半透明の前記化粧紙層とオーバーレイ紙層とを透して表面側から透視可能とされていることを特徴とする硬化性樹脂積層板である。
【００１１】
本発明の請求項１又は２に係る発明は、上記請求項１に係る硬化性樹脂積層板において、前記オーバーレイ紙層は、前記化粧紙層上に、前記オーバーレイ紙を１枚乃至それ以上積層することにより構成されていることを特徴とする硬化性樹脂積層板である。
【００１２】
本発明の請求項３に係る発明は、上記請求項１又は２に係る硬化性樹脂積層板において、前記オーバーレイ紙層は、同一色調又は異なる色調の前記オーバーレイ紙により構成されていることを特徴とする硬化性樹脂積層板である。
【００１３】
本発明の請求項４に係る発明は、上記請求項１乃至３のいずれか１項に係る硬化性樹脂積層板において、前記オーバーレイ紙は、総重量１００重量部のパルプに対して３〜２０重量部の透明着色顔料が添加されていることを特徴とする硬化性樹脂積層板である。
【００１４】
本発明の請求項５に係る発明は、上記請求項１乃至４のいずれか１項に係る硬化性樹脂積層板において、前記オーバーレイ紙は、一種以上の透明着色顔料により混色着色されていることを特徴とする硬化性樹脂積層板である。
【発明の効果】
【００１５】
本発明の硬化性樹脂積層板は、基材層面に少なくとも熱硬化性樹脂が含浸された透明乃至半透明の化粧紙層を介して表面保護層として硬化一体化して積層される熱硬化性樹脂を含浸したオーバーレイ紙層からなる硬化性樹脂積層板において、前記オーバーレイ紙層が透明熱硬化性樹脂の含浸により無着色透明化乃至無着色半透明化されたオーバーレイ紙により構成されているものである。
【００１６】
また本発明の硬化性樹脂積層板は、基材層面に少なくとも熱硬化性樹脂が含浸された透明乃至半透明の化粧紙層を介して表面保護層として硬化一体化して積層される熱硬化性樹
脂が含浸されたオーバーレイ紙層からなる硬化性樹脂積層板において、前記オーバーレイ紙層が、透明着色顔料を添加した透明熱硬化性樹脂の含浸により着色透明化乃至着色半透明化されたオーバーレイ紙により構成されているものである。
【００１７】
そのために、基材層面に積層された熱硬化性樹脂が含浸された透明乃至半透明の化粧紙層面に、本発明の硬化性樹脂積層板を積層して化粧板を製造した際には、その化粧板の透明乃至半透明の化粧紙層と、無着色透明乃至無着色半透明又は／及び着色透明乃至着色半透明の前記オーバーレイ紙層とを透して、該硬化性樹脂積層板の表面側から基材層の面が透視可能となるものであり、下地の基材層面の質感を生かした上で、無着色透明乃至無着色半透明又は／及び着色透明乃至着色半透明の一種以上の透明乃至半透明のオーバーレイ紙を重ね合わせた前記オーバーレイ紙層を透して、鮮やかな色彩に優れた意匠性を発揮する硬化性樹脂積層板を提供することができる。
【発明を実施するための最良の形態】
【００１８】
以下に本発明の硬化性樹脂積層板を図面に基づいて詳細に説明すれば、図１は、本発明の硬化性樹脂積層板の一実施の形態における側断面図であり、オーバーレイ紙１１のパルプ中に、無着色又は透明着色剤にて着色した透明乃至半透明の熱硬化性樹脂１２を含浸したオーバーレイ紙層３により構成されている。
【００１９】
本発明の硬化性樹脂積層板の他の実施の形態としては、無着色又は透明着色剤にて適宜な色相と濃度に着色した透明乃至半透明の熱硬化性樹脂１２を含浸した１枚のオーバーレイ紙１１を使用し、硬化一体化したオーバーレイ紙層３、又は２枚以上複数枚のオーバーレイ紙１１を重ね合わせて使用し、硬化一体化したオーバーレイ紙層３により構成されていてもよい。
【００２０】
また、本発明の硬化性樹脂積層板の他の実施の形態としては、無着色の透明乃至半透明の熱硬化性樹脂１２をパルプ中に含浸したオーバーレイ紙１１と、透明着色剤にて適宜な色相と濃度に着色した透明乃至半透明の熱硬化性樹脂１２をパルプ中に含浸したオーバーレイ紙１１とを重ね合わせて使用し、硬化一体化したオーバーレイ紙層３により構成されていてもよい。
【００２１】
図２は、無着色の透明乃至半透明の熱硬化性樹脂１２をパルプ中に含浸したオーバーレイ紙１１と、透明着色剤にて適宜な色相と濃度に着色した透明乃至半透明の熱硬化性樹脂１２をパルプ中に含浸したオーバーレイ紙１１とを複数枚重ね合わせて使用した場合の本発明の硬化性樹脂積層板のオーバーレイ紙層３の一例を説明する側断面図である。
【００２２】
図２に示すように、本発明の硬化性樹脂積層板のオーバーレイ紙層３は、例えば、反りを防止するための無着色の透明乃至半透明の熱硬化性樹脂１２をパルプ中に含浸したオーバーレイ紙２１と、芯材となるコア紙（例えば坪量１５０〜２５０ｇ／ｍ2 ）として、無着色の透明乃至半透明の熱硬化性樹脂１２をパルプ中に含浸したオーバーレイ紙２２と、チタン紙による無着色の透明乃至半透明の熱硬化性樹脂１２をパルプ中に含浸したオーバーレイ紙２３と、透明着色剤にて適宜な色相と濃度に着色した透明乃至半透明の熱硬化性樹脂１２をパルプ中に含浸した着色オーバーレイ紙２４、２５、２６とから構成されている。
【００２３】
本発明におけるオーバーレイ紙１１又はオーバーレイ紙２１としては、セルローズパルプ中に、無着色又は着色した透明乃至半透明の熱硬化性樹脂１２を含浸したものであり、使用されるセルローズパルプとしては、例えば、コットンリンターパルプ、晒サルファイトパルプ（ＮＢＳＰ、ＬＢＳＰ）、針葉樹や広葉樹の晒クラフトパルプ（ＮＢＫＰ、ＬＢＫＰ）、溶解パルプ（ＤＰ）などが挙げられ、これらのパルプ中に、熱硬化性樹脂１２と
して、例えば、メラミン樹脂を含浸した坪量が５０ｇ／ｍ2 〜３００ｇ／ｍ2 のオーバーレイ紙が使用可能であり、任意の枚数を重ねて使用することができる。
【００２４】
本発明における芯材となるコア紙であるオーバーレイ紙２２としては、例えば、クラフト紙のパルプ中に、無着色又は着色した透明乃至半透明の熱硬化性樹脂１２を含浸したものであり、熱硬化性樹脂１２として、例えば、フェノール樹脂を含浸した坪量が５０ｇ／ｍ2 〜３００ｇ／ｍ2 のコア紙が使用可能であり、任意の枚数を重ねて使用することができる。
【００２５】
本発明におけるチタン紙であるオーバーレイ紙２３としては、セルローズパルプや、無機質充填材が主成分となり、これらに着色剤を添加してもよい。
【００２６】
チタン紙であるオーバーレイ紙２３に使用されるセルローズパルプは、主として強度付与効果と無機質充填剤を担持する効果とを与えるものであり、具体的には、コットンリンターパルプ、晒サルファイトパルプ（ＮＢＳＰ、ＬＢＳＰ）、針葉樹や広葉樹の晒クラフトパルプ（ＮＢＫＰ、ＬＢＫＰ）、溶解パルプ（ＤＰ）などが挙げられる。
【００２７】
このセルロースパルプは、有機顔料、無機顔料等の着色剤で着色処理し、その後、無機質充填剤、紙力増強剤等の製紙用薬剤を添加して湿式抄紙法、またはそれに準じた方法により製造される。
【００２８】
また前記チタン紙であるオーバーレイ紙２３に使用される無機質充填材は、地色を決定する役割があり、耐候性（又は耐光性）の良好なものが好ましく、具体的には、酸化チタン等が挙げられる。
【００２９】
また前記チタン紙であるオーバーレイ紙２３に使用される着色剤としては、着色顔料としてモリブデンレッド、ベンガラ、群青等の無機系顔料、あるいは不溶性アゾ系、アゾレーキ系、フタロシアニン系、トリフェニルメタン系、キナクリドン系、チオインジオ系、ジオキサジン系、ペリノンペリレン系、イソインドリノン系、フルオルビン系、アントラキノン系、カップリング型アゾ系、縮合型アゾ系、金属錯塩系等の有機顔料の少なくとも１種以上を使用することができる。さらに、色合いとしては、前記着色剤のうち、黄、赤、藍等の各色調や各色濃淡の着色剤を用いて、各種の色調や色濃淡のある着色チタン紙３とすることにより、色調や濃度にバリエーションが得られる。
【００３０】
前記オーバーレイ紙２３に剛性や耐水性を付与するために含浸する熱硬化性樹脂としては、硬化性樹脂積層板本体に使用する熱硬化性樹脂と同種のものが最も好ましいが、水溶性型、水分散性型、有機溶剤溶液型のうちのいずれでもよく、具体的にはメラミン樹脂、フェノール樹脂、ユリア樹脂、不飽和ポリエステル樹脂、エポキシ樹脂、ジアリルフタレート樹脂、アルキッド樹脂、ポリイミド樹脂等が挙げられる。チタン紙３に対する熱硬化性樹脂の含浸率は、チタン紙３の総重量１００重量部に対して２０〜８０重量部が適当である。また、熱硬化性樹脂を含浸させたチタン紙３の紙面に、加熱加圧成形時にステンレスからなる鏡面板を押し当てて平滑な紙面に仕上げるか、あるいは抽象パターン柄や木目柄のエンボスを施しておくことにより意匠感が増す。
【００３１】
本発明における着色した透明乃至半透明の着色オーバーレイ紙１１、又は着色オーバーレイ紙２４、２５、２６としては、セルロースパルプ、コットンリンターパルプ、晒サルファイトパルプ（ＮＢＳＰ、ＬＢＳＰ）、針葉樹や広葉樹の晒クラフトパルプ（ＮＢＫＰ、ＬＢＫＰ）、溶解パルプ（ＤＰ）などのパルプ中に、透明着色剤を添加した透明乃至半透明の熱硬化性樹脂としてメラミン樹脂を含浸したものが使用される。
【００３２】
この透明着色剤としては、耐候性の良い有機顔料、無機顔料を使うのが望ましく、黄色系としてアンスラキノン、モノアゾ、ベンズイミダゾロン、イソインドリン、酸化鉄、及びこれらの混合物、赤色系としてジケトピロロピロール、ポリアゾ、モノアゾ、キナクリドン、酸化鉄、及びこれらの混合物、藍色系としてフタロシアニン、コバルトブルー、墨色系としてカーボン、酸化鉄などが使用でき、着色剤の添加率は、パルプ１００重量部に対して、３〜２０重量部の透明着色剤を添加するのが、発色性や非隠蔽性（透明性乃至半透明性）などの点から望ましい。
【００３３】
図３は、本発明の硬化性樹脂積層板（オーバーレイ紙層３）の利用形態を説明する側断面図であり、例えば、基材層１面に、熱硬化性樹脂が含浸された透明乃至半透明の化粧紙層２を重ね合わせて積層貼着した後に、その化粧紙層２上に、表面保護層として熱硬化性樹脂が含浸された本発明のオーバーレイ紙層３からなる硬化性樹脂積層板が硬化一体化されて積層される。
【００３４】
これにより、住宅などの建築物の壁面や建具などの内装材や、家具、什器、機器用筐体などに利用される化粧板用の基材、あるいは携帯ゲーム機、携帯電話機、パソコンなどの情報端末機器など産業資材用の基材の基材層１及び化粧紙層２の表面保護層として利用されるものである。
【００３５】
以下に本発明の硬化性樹脂積層板の具体的実施例について説明する。
【実施例】
【００３６】
図２に示すように、本発明の硬化性樹脂積層板（オーバーレイ紙層３）の各々オーバーレイ紙材料として、まず、坪量６０ｇ／ｍ2 の晒パルプ１００重量部に、メラミン樹脂からなる熱硬化性樹脂を１２０重量部含浸させて透明乃至半透明化した反り防止用の無着色オーバーレイ紙２１上に、所要の厚みと剛性を保持するために熱硬化性樹脂としてフェノール樹脂を含浸させて透明乃至半透明化した市販のコア紙（例えば坪量２００ｇ／ｍ2 ）による無着色オーバーレイ紙２２を５枚重ね合わせ、そのオーバーレイ紙２２上に、白色のチタン紙（（株）興人製、ＬＫ−１、坪量３５ｇ／ｍ2 ）に熱硬化性樹脂としてフェノール樹脂を含浸させて透明乃至半透明化したチタン紙による無着色オーバーレイ紙２３を重ね合わせた。
【００３７】
次に、坪量６０ｇ／ｍ2 の晒パルプ１００重量部に、透明着色剤として下記の２種類の有機顔料を下記の添加率にて混合添加したメラミン樹脂からなる熱硬化性樹脂を１２０重量部含浸させて、透明乃至半透明化した着色オーバーレイ紙２４、２５、２６を作製し、図２に示すように、前記無着色オーバーレイ紙２３上に順に重ね合わせた。
【００３８】
・晒パルプ                            １００重量部
・透明着色剤
黄色系有機顔料ジスアゾ                  ６重量部
赤色系有機顔料ジケトピロロピロール      ８重量部
続いて、圧力２００×９．８Ｎ／ｃｍ2 、温度１４０℃にて、５分間のホットプレスにて熱圧して、透明乃至半透明化した無着色のオーバーレイ紙２１、オーバーレイ紙２２（コア紙）、オーバーレイ紙２３（チタン紙）、及び透明乃至半透明化した着色オーバーレイ紙２４、着色オーバーレイ紙２５、着色オーバーレイ紙２６を硬化一体化して積層した後、３０℃までコールドプレスにて急冷して、本発明の硬化性樹脂積層板（オーバーレイ紙層３）を得た。
【産業上の利用可能性】
【００３９】
本発明により、携帯ゲーム機、携帯電話機、パソコンなどの情報端末機器などの産業資
材用の積層板、または住宅などの建築物の壁面や建具などの内装材や、家具、什器、機器用筐体などの化粧材や装飾材として積層板などの鮮やかな色彩を持った硬化性樹脂積層板を得ることができる。
【図面の簡単な説明】
【００４０】
【図１】本発明の硬化性樹脂積層板の一例を説明する側断面図。
【図２】本発明の硬化性樹脂積層板の他の例を説明する側断面図。
【図３】本発明の硬化性樹脂積層板の利用形態を説明する側断面図。
【符号の説明】
【００４１】
１…基材層                                                                      ２…化粧紙層                                                                    ３…硬化性樹脂積層板（オーバーレイ紙層）
１１…オーバーレイ紙
１２…熱硬化性樹脂
２１…無着色オーバーレイ紙
２２…オーバーレイ紙（コア紙）
２３…オーバーレイ紙（チタン紙）
２４…着色オーバーレイ紙
２５…着色オーバーレイ紙
２６…着色オーバーレイ紙
【図１】
2006289712.tif 000003
【図２】
2006289712.tif 000004
【図３】
2006289712.tif 000005